ОТТАЛКИВАЮЩИЕ ЗЕМЛЮ И ГРЯЗЬ ПОКРЫТИЯ ИЗ ПОРОШКОВОГО МАТЕРИАЛА

1. Композиция порошкового покрытия, содержащая смесь
связующего вещества, содержащего полимерную смолу, которая по существу не содержит групп фторзамещенного углеводорода; и
пигмента, который предварительно обрабатывается анионным фтористым поверхностно-активным веществом;
в которой смесь по существу не содержит растворителя.
2. Композиция порошкового покрытия по п.1, в которой анионное фтористое поверхностно-активное вещество присутствует в количестве от 0,05 мас.% до 4 мас.% по общей массе композиции порошкового покрытия.
3. Композиция порошкового покрытия по п.1, в которой анионное фтористое поверхностно-активное вещество содержит заместитель в виде фосфатной группы.
4. Композиция порошкового покрытия по п.1, в которой анионное фтористое поверхностно-активное вещество имеет значение pH от 1 до 6.
5. Композиция порошкового покрытия по п.1, в которой анионное фтористое поверхностно-активное вещество имеет температуру плавления от 50°C до 70°C.
6. Композиция порошкового покрытия по п.1, в которой смесь дополнительно содержит сшивающее средство.
7. Отталкивающая грязь панель по п. 1, в которой полимерная смола имеет температуру стеклования от 45°C до 90°C.
8. Отталкивающая грязь панель по п. 1, в которой пигмент присутствует в количестве от 10 мас.% до 30 мас.% по общей массе композиции порошкового покрытия.
9. Композиция порошкового покрытия, содержащая смесь
связующего вещества, содержащего полимерную смолу, которая по существу не содержит групп фторзамещенного углеводорода;
пигмента;
анионного фтористого поверхностно-активного вещества;
в которой смесь по существу не содержит растворителя, и анионное фтористое поверхностно-активное вещество присутствует в количестве от приблизительно 0,05 мас.% до приблизительно 4 мас.% по общей массе композиции порошкового покрытия.
10. Композиция порошкового покрытия по п.9, в которой анионное фтористое поверхностно-активное вещество содержит заместитель в виде фосфатной группы.
11. Композиция порошкового покрытия по п.9, в которой анионное фтористое поверхностно-активное вещество имеет значение pH от 1 до 6.
12. Композиция порошкового покрытия по п.9, в которой анионное фтористое поверхностно-активное вещество имеет температуру плавления от 50°C до 70°C.
13. Композиция порошкового покрытия по п.9, в которой смесь дополнительно содержит сшивающее средство.
14. Отталкивающая грязь панель по п. 9, в которой полимерная смола имеет температуру стеклования от 45°C до 90°C.
15. Отталкивающая грязь панель по п. 9, в которой пигмент присутствует в количестве от 10 мас.% до 30 мас.% по общей массе композиции порошкового покрытия.
16. Способ формирования отталкивающей грязь панели, содержащий этапы, на которых:
а) наносят прекурсор порошкового покрытия на подложку, причем прекурсор порошкового покрытия содержит смесь полимерной смолы, сшивающего средства и анионного фтористого поверхностно-активного вещества;
б) нагревают прекурсор порошкового покрытия до температуры отверждения, так что полимерная смола и сшивающее средство химически реагируют с формированием отвержденного порошкового покрытия на подложке; и
в котором полимерная смола по существу не содержит групп фторзамещенного углеводорода.
17. Способ по п.16, в котором температура отверждения на стадии b) находится в диапазоне от приблизительно 190°С до приблизительно 210°С.
18. Способ по п.16, в котором прекурсор порошкового покрытия имеет содержание твердых веществ 100%.
19. Способ по п.16, в котором, в котором анионное фтористое поверхностно-активное вещество присутствует в количестве от 0,05 мас.% до 4 мас.% по общей массе порошкового покрытия.
20. Способ по п.16, в котором отвержденное порошковое покрытие по существу не содержит фторполимера.
21. Способ формирования отталкивающей грязь панели, содержащий этапы, на которых:
а) смешивают в расплаве смесь полимерной смолы, сшивающего средства, анионного фтористого поверхностно-активного вещества и пигмента;
б) гранулируют смесь на стадии а) в прекурсор порошкового покрытия;
c) наносят прекурсор порошкового покрытия на стадии b) на подложку; и
d) нагревают прекурсорную смесь порошкового покрытия до температуры отверждения, так что полимерная смола и смешивающее средство химически реагируют с формированием отвержденного порошкового покрытия на подложке;
в котором полимерная смола по существу не содержит групп фторзамещенного углеводорода.
22. Способ по п.21, в котором смесь на стадии а) имеет содержание твердых веществ 100%.
23. Способ по п.21, в котором отвержденное порошковое покрытие по существу не содержит фторполимера.
24. Способ по п. 21, в котором анионное фтористое поверхностно-активное вещество присутствует в количестве от приблизительно 0,05 мас.% до приблизительно 4 мас.% по общей массе прекурсора порошкового покрытия.
25. Способ по п. 21, в котором стадию a) выполняют в экструдере.